Способ комплексной переработки пиритсодержащего сырья

3
Способ комплексной переработки пиритсодержащего сырья, включающий обжиг сырья в атмосфере воздуха с низким содержанием кислорода, обработку огарка выщелачиванием в хлоридных растворах с растворением железа c последующим выведением железа из раствора пирогидролизом и возвратом регенерированного оборотного хлоридного раствора на выщелачивание, обработку остатка от растворения железа хлоридным раствором в присутствии окислителей с извлечением золота в раствор, отличающийся тем, что обжиг выполняют при соотношении кислород : азот 1:40÷1:250 при газовом потоке от 1000 до 8000 м/ч на 1 т пиритсодержащего сырья, выщелачивание проводят  в три последовательные стадии, при этом первую стадию выщелачивания проводят регенерированной соляной кислотой при ОВП +150÷250 мВ с извлечением железа в раствор в течение 1,5÷2 ч, вторую стадию выщелачивания выполняют регенерированным раствором хлоридов щелочных или щелочноземельных металлов с продувкой воздухом при ОВП +450÷700 мВ с извлечением в раствор меди и серебра в течение 3÷4 ч при сохранении золота в твердой фазе, третью стадию выщелачивания с извлечением золота в  раствор осуществляют в оборотном растворе хлоридов щелочных или щелочноземельных металлов в присутствии сильных окислителей в виде  гипохлорита, хлора, диоксида хлора, азотной кислоты, озона  при ОВП выше +850 мВ при температуре не более 30°С в течение 2÷3 ч, а оборотный раствор соляной кислоты первой стадии выщелачивания регенерируют пирогидролизом раствора хлорида железа (2) с полным выводом железа в виде оксида и получением оксидов цинка и свинца.